(57)【特許請求の範囲】
【請求項１】
ａ）一般式Ｉ
ＹＢＸ          Ｉ
｛式中、Ｂは、直鎖の又は枝分れしたアルキレン、オキサアルキレン又はオリゴ−オキサアルキレン鎖であるか、あるいは、Ｂは、Ｘ又はＹがＢに結合した末端炭素原子を含む場合には、原子価結合であり；
Ｘは両性イオン基であり；そして
Ｙは
【化１】
0004938929.tif 000022
ＣＨ2＝Ｃ（Ｒ）−ＣＨ2−Ｏ−、ＣＨ2＝Ｃ（Ｒ）−ＣＨ2ＯＣ（Ｏ）−、
ＣＨ2＝Ｃ（Ｒ）ＯＣ（Ｏ）−、ＣＨ2＝Ｃ（Ｒ）−Ｏ−、
ＣＨ2＝Ｃ（Ｒ）ＣＨ2ＯＣ（Ｏ）Ｎ（Ｒ1）−、
Ｒ2ＯＯＣＣＲ＝ＣＲＣ（Ｏ）−Ｏ−、ＲＣＨ＝ＣＨＣ（Ｏ）Ｏ−、
ＲＣＨ＝Ｃ（ＣＯＯＲ2）ＣＨ2−Ｃ（Ｏ）−Ｏ−、
【化２】
0004938929.tif 000023
［ここで、Ｒは水素又はＣ1−Ｃ4アルキル基であり；
Ｒ1は水素又はＣ1−Ｃ4アルキル基であるか、又は、Ｒ1は−Ｂ−Ｘ（ここでＢ及びＸは上で定義したとおりである。）であり；そして
Ｒ2 は水素又はＣ1-4アルキル基もしくはＢＸ（ここでＢ及びＸは上で定義したとおりである。）であり；
Ａは−Ｏ−又は−ＮＲ1−であり；
Ｋは基−（ＣＨ2）pＯＣ（Ｏ）−、−（ＣＨ2）pＣ（Ｏ）Ｏ−、
−（ＣＨ2）pＯＣ（Ｏ）Ｏ−、−（ＣＨ2）pＮＲ3−、
−（ＣＨ2）pＮＲ3Ｃ（Ｏ）−、−（ＣＨ2）pＣ（Ｏ）ＮＲ3−、
−（ＣＨ2）pＮＲ3Ｃ（Ｏ）Ｏ−、−（ＣＨ2）pＯＣ（Ｏ）ＮＲ3−、
−（ＣＨ2）pＮＲ3Ｃ（Ｏ）ＮＲ3−、（ここで、基Ｒ3は同一であるか又は異なる。）
−（ＣＨ2）pＯ−、−（ＣＨ2）pＳＯ3−、又は、場合によりＢと組み合わさって原子価結合であってよく、そして
ｐは１から１２であり、そして
Ｒ3は水素又はＣ1−Ｃ4アルキル基である。］
から選択された、エチレン性不飽和の重合可能な基である。｝
の両性イオン単量体、
ｂ）一般式ＩＩ
Ｙ1Ｒ4           ＩＩ
｛式中、Ｙ1は
【化３】
0004938929.tif 000024
ＣＨ2＝Ｃ（Ｒ5）−ＣＨ2−Ｏ−、ＣＨ2＝Ｃ（Ｒ5）−ＣＨ2ＯＣ（Ｏ）−、
ＣＨ2＝Ｃ（Ｒ5）ＯＣ（Ｏ）−、ＣＨ2＝Ｃ（Ｒ5）−Ｏ−、
ＣＨ2＝Ｃ（Ｒ5）ＣＨ2ＯＣ（Ｏ）Ｎ（Ｒ6）−、
Ｒ7ＯＯＣＣＲ5＝ＣＲ5Ｃ（Ｏ）−Ｏ−、Ｒ5ＣＨ＝ＣＨＣ（Ｏ）Ｏ−、
Ｒ5ＣＨ＝Ｃ（ＣＯＯＲ7）ＣＨ2−Ｃ（Ｏ）−Ｏ−、
【化４】
0004938929.tif 000025
［ここで：
Ｒ5は水素又はＣ1−Ｃ4アルキル基であり；
Ｒ6は水素又はＣ1−Ｃ4アルキル基もしくはＲ5はＲ3であり；そして
Ｒ7は水素又はＣ1-4アルキル基、もしくはＲ3であり；
Ａ1は−Ｏ−又は−ＮＲ6であり；
Ｋ1は基−（ＣＨ2）qＯＣ（Ｏ）−、−（ＣＨ2）qＣ（Ｏ）Ｏ−、
−（ＣＨ2）qＯＣ（Ｏ）Ｏ−、−（ＣＨ2）qＮＲ8−、
−（ＣＨ2）qＮＲ8Ｃ（Ｏ）−、−（ＣＨ2）qＣ（Ｏ）ＮＲ8−、
−（ＣＨ2）qＮＲ8Ｃ（Ｏ）Ｏ−、−（ＣＨ2）qＯＣ（Ｏ）ＮＲ8−、
−（ＣＨ2）qＮＲ8Ｃ（Ｏ）ＮＲ8−（ここで、基Ｒ8は同一であるか又は異なる。）、
−（ＣＨ2）qＯ−、−（ＣＨ2）qＳＯ3−、又は原子価結合であり、そして
ｐは１から１２であり、また、Ｒ8は水素又はＣ1−Ｃ4アルキル基である。］
から選択され、そして
Ｒ4は芳香族基である。｝
の芳香族基含有単量体；及び
ｃ）一般式ＩＩＩ
（Ｙ2）n Ｒ9           ＩＩＩ
｛式中、ｎは少なくとも２の整数、各Ｙ2は
【化５】
0004938929.tif 000026
ＣＨ2＝Ｃ（Ｒ10）−ＣＨ2−Ｏ−、ＣＨ2＝Ｃ（Ｒ10）−ＣＨ2ＯＣ（Ｏ）−、
ＣＨ2＝Ｃ（Ｒ10）ＯＣ（Ｏ）−、ＣＨ2＝Ｃ（Ｒ10）−Ｏ−、
ＣＨ2＝Ｃ（Ｒ10）ＣＨ2ＯＣ（Ｏ）Ｎ（Ｒ11）−、
Ｒ12ＯＯＣＲ10＝ＣＲ10Ｃ（Ｏ）−Ｏ−、Ｒ10ＣＨ＝ＣＨＣ（Ｏ）Ｏ−、
Ｒ10ＣＨ＝Ｃ（ＣＯＯＲ12）ＣＨ2−Ｃ（Ｏ）−Ｏ−、
【化６】
0004938929.tif 000027
［ここで；
Ｒ10は水素又はＣ1−Ｃ4アルキル基であり；
Ｒ11は水素又はＣ1−Ｃ4アルキル基、もしくはＲ11はＲ4であり；そして
Ｒ12は水素又はＣ1-4アルキル基、もしくはＲ3であり；
Ａ2 は−Ｏ−又は−ＮＲ11−であり；
Ｋ2 は、基−（ＣＨ2）r ＯＣ（Ｏ）−、−（ＣＨ2）r Ｃ（Ｏ）Ｏ−、
−（ＣＨ2）r ＯＣ（Ｏ）Ｏ−、−（ＣＨ2）r ＮＲ12−、
−（ＣＨ2）r ＮＲ12Ｃ（Ｏ）−、−（ＣＨ2）r Ｃ（Ｏ）ＮＲ12−、
−（ＣＨ2）r ＮＲ12Ｃ（Ｏ）Ｏ−、−（ＣＨ2）r ＯＣ（Ｏ）ＮＲ12−、
−（ＣＨ2）r ＮＲ12Ｃ（Ｏ）ＮＲ12−（ここで、基Ｒ12は同一であるか、又は異なる。）、−（ＣＨ2）r Ｏ−、−（ＣＨ2）r ＳＯ3 −、又は原子価結合であり、そして
ｒは１から１２であり、またＲ12は水素又はＣ1 −Ｃ4 アルキル基である。］
から選択され；
そして
Ｒ9 はｎ−官能有機基である。｝
の架橋性単量体を含むエチレン性不飽和単量体のラジカル重合により得られる架橋重合体。
【請求項２】
Ｒ4がベンジル又はフェニルである、請求項１に記載の重合体。
【請求項３】
Ｙ及びＹ2が同一である、請求項１又は２に記載の重合体。
【請求項４】
Ｒ9が芳香族基である、請求項１から３のいずれかに記載の重合体。
【請求項５】
Ｒ9が脂肪族基である架橋剤を含む、請求項１から４のいずれかに記載の重合体。
【請求項６】
単量体が、一般式ＩＩＩの少なくとも２種の架橋性単量体の混合物を含んでおり、前記２種の架橋性単量体の少なくとも１種においてはＲ9 は芳香族基であり、また前記２種の架橋性単量体の少なくとも１種においてはＲ9 は脂肪族基である、請求項１から３のいずれかに記載の重合体。
【請求項７】
Ｒ9 が脂肪族基である架橋性単量体に対するＲ9 が芳香族基である架橋性単量体のモル比が、１０：１〜１：１０の範囲内である請求項６に記載の重合体。
【請求項８】
両性イオン単量体が、全エチレン性不飽和単量体を基準にして、１〜９５％の範囲内のモル量で存在する、請求項１から７のいずれかに記載の重合体。
【請求項９】
芳香族基含有単量体が、全エチレン性不飽和単量体を基準にして、１０〜９９％の範囲内のモル量で存在する請求項１から８のいずれかに記載の重合体。
【請求項１０】
架橋性単量体が、全エチレン性不飽和単量体を基準にして、０．０１〜１０％の範囲内のモル量で存在する、請求項１から９のいずれかに記載の重合体。
【請求項１１】
両性イオン基が、一般式ＩＶ
【化７】
0004938929.tif 000028
｛式中、部分Ｘ4 及びＸ5 （これらは同一であるか又は異なる。）は−Ｏ−、−Ｓ−、−ＮＨ−又は原子価結合であり、そしてＷ+ は、アンモニウム、ホスホニウム又はスルホニウム陽イオン基、及び陰イオン部分と陽イオン部分を連結する基を含む基である。｝
を有する、請求項１から１０のいずれかに記載の重合体。
【請求項１２】
Ｘは式Ｖ：
【化８】
0004938929.tif 000029
［式中、基Ｒ16は同一であるか又は異なっており、それぞれは水素又はＣ1-4 アルキルであり、そして
ｍは１〜４である。］
の基である、請求項１１に記載の重合体。
【請求項１３】
液体によって膨潤した、請求項１から１２のいずれかに記載の重合体を含むゲル。
【請求項１４】
液体が水性である、請求項１３に記載のゲル。
【請求項１５】
請求項１から１２のいずれかに記載の重合体から形成した屈折デバイス。
【請求項１６】
電磁放射線の吸収材を含む、請求項１５に記載のデバイス。
【請求項１７】
水で完全に膨潤した場合、１．４５〜１．６０の範囲内の屈折率を有する、請求項１５又は１６に記載のデバイス。
【請求項１８】
エチレン性不飽和単量体を含む重合混合物をラジカル重合にかけることにより、エチレン性不飽和基の付加重合を起こさせる重合方法において、単量体が
ａ）一般式Ｉ
ＹＢＸ          Ｉ
｛式中、Ｂは、直鎖の又は枝分れしたアルキレン、オキサアルキレン又はオリゴ−オキサアルキレン鎖であるか、あるいは、Ｂは、Ｘ又はＹがＢに結合する末端炭素原子を含む場合には、原子価結合であり；
Ｘは両性イオン基であり；そして
Ｙは
【化９】
0004938929.tif 000030
ＣＨ2＝Ｃ（Ｒ）−ＣＨ2−Ｏ−、ＣＨ2＝Ｃ（Ｒ）−ＣＨ2ＯＣ（Ｏ）−、
ＣＨ2＝Ｃ（Ｒ）ＯＣ（Ｏ）−、ＣＨ2＝Ｃ（Ｒ）−Ｏ−、
ＣＨ2＝Ｃ（Ｒ）ＣＨ2ＯＣ（Ｏ）Ｎ（Ｒ1 ）−、
Ｒ2 ＯＯＣＣＲ＝ＣＲＣ（Ｏ）−Ｏ−、ＲＣＨ＝ＣＨＣ（Ｏ）Ｏ−、
ＲＣＨ＝Ｃ（ＣＯＯＲ2 ）ＣＨ2−Ｃ（Ｏ）−Ｏ−、
【化１０】
0004938929.tif 000031
［ここで、Ｒは水素又はＣ1−Ｃ4アルキル基であり；
Ｒ1 は水素又はＣ1−Ｃ4アルキル基であるか又はＲ1 は−Ｂ−Ｘ（ここで、Ｂ及びＸは上で定義したとおりである。）であり；そして
Ｒ2 は水素又はＣ1-4アルキル基又はＢＸ（ここで、Ｂ及びＸは上で定義したとおりである。）であり
Ａは−Ｏ−又は−ＮＲ1 −であり；
Ｋは、基−（ＣＨ2）p ＯＣ（Ｏ）−、−（ＣＨ2）p Ｃ（Ｏ）Ｏ−、
−（ＣＨ2）p ＯＣ（Ｏ）Ｏ−、−（ＣＨ2）p ＮＲ3 −、
−（ＣＨ2）p ＮＲ3 Ｃ（Ｏ）−、−（ＣＨ2）p Ｃ（Ｏ）ＮＲ3 −、
−（ＣＨ2）p ＮＲ3 Ｃ（Ｏ）Ｏ−、−（ＣＨ2）p ＯＣ（Ｏ）ＮＲ3 −、
−（ＣＨ2）p ＮＲ3 Ｃ（Ｏ）ＮＲ3 −（ここで、基Ｒ3 は同一であるか、又は異なる）、−（ＣＨ2）p Ｏ−、−（ＣＨ2）p ＳＯ3 −、又は場合によりＢと組み合わさって原子価結合であってもよく、そして
ｐは１〜１２であり、Ｒ3は水素又はＣ1−Ｃ4アルキル基である。］
から選択された、エチレン性不飽和の重合可能な基である。｝
の両性イオン単量体、
ｂ）一般式ＩＩ
Ｙ1Ｒ4           ＩＩ
｛式中、Ｙ1 は
【化１１】
0004938929.tif 000032
ＣＨ2＝Ｃ（Ｒ5 ）−ＣＨ2−Ｏ−、ＣＨ2＝Ｃ（Ｒ5 ）−ＣＨ2ＯＣ（Ｏ）−、
ＣＨ2＝Ｃ（Ｒ5 ）ＯＣ（Ｏ）−、ＣＨ2＝Ｃ（Ｒ6 ）−Ｏ−、
ＣＨ2＝Ｃ（Ｒ5 ）ＣＨ2ＯＣ（Ｏ）Ｎ（Ｒ6 ）−、
Ｒ7 ＯＯＣＣＲ5 ＝ＣＲ5 Ｃ（Ｏ）−Ｏ−、Ｒ5 ＣＨ＝ＣＨＣ（Ｏ）Ｏ−、
Ｒ5 ＣＨ＝Ｃ（ＣＯＯＲ7 ）ＣＨ2−Ｃ（Ｏ）−Ｏ−
【化１２】
0004938929.tif 000033
［ここで：Ｒ5 は水素又はＣ1 −Ｃ4 アルキル基であり；
Ｒ6 は水素又はＣ1 −Ｃ4 アルキル基もしくはＲ6 はＲ4 であり；そして
Ｒ7 は水素又はＣ1-4 アルキル基又はＲ4 であり；
Ａ1 は−Ｏ−又は−ＮＲ6 −であり；
Ｋ1 は基−（ＣＨ2）q ＯＣ（Ｏ）−、−（ＣＨ2）q Ｃ（Ｏ）Ｏ−、
−（ＣＨ2）q ＯＣ（Ｏ）Ｏ−、−（ＣＨ2）q ＮＲ8 −、
−（ＣＨ2）q ＮＲ8 Ｃ（Ｏ）−、−（ＣＨ2）q Ｃ（Ｏ）ＮＲ8 −、
−（ＣＨ2）q ＮＲ8 Ｃ（Ｏ）Ｏ−、−（ＣＨ2）q ＯＣ（Ｏ）ＮＲ8 −、
−（ＣＨ2）q ＮＲ8 Ｃ（Ｏ）ＮＲ8 （ここで、基Ｒ8 は同一であるか又は異なる。）、
−（ＣＨ2）q Ｏ−（ＣＨ2）q ＳＯ3 −又は原子価結合であり、そして
ｐは１〜１２であり、またＲ8 は水素又はＣ1 −Ｃ4 アルキル基である。］から選択され；そして
Ｒ4 は芳香族基である。｝
の芳香族基含有単量体；及び
ｃ）一般式ＩＩＩ
（Ｙ2）nＲ9           ＩＩＩ
｛式中、ｎは少なくとも２の整数であり、各Ｙ2 は
【化１３】
0004938929.tif 000034
ＣＨ2＝Ｃ（Ｒ10）−ＣＨ2−Ｏ−、ＣＨ2＝Ｃ（Ｒ10）−ＣＨ2ＯＣ（Ｏ）−、
ＣＨ2＝Ｃ（Ｒ10）ＯＣ（Ｏ）−、ＣＨ2＝Ｃ（Ｒ10）−Ｏ−、
ＣＨ2＝Ｃ（Ｒ10）ＣＨ2ＯＣ（Ｏ）Ｎ（Ｒ11）−、
Ｒ12ＯＯＣＣＲ10＝ＣＲ10Ｃ（Ｏ）Ｏ−、Ｒ10ＣＨ＝ＣＨＣ（Ｏ）Ｏ−、
Ｒ10ＣＨ＝Ｃ（ＣＯＯＲ12）ＣＨ2−Ｃ（Ｏ）−Ｏ−、
【化１４】
0004938929.tif 000035
［ここで、Ｒ10は水素又はＣ1 −Ｃ4 アルキル基であり；
Ｒ11は水素又はＣ1 −Ｃ4 アルキル基であるか、又はＲ11はＲ4 であり；そして
Ｒ12は水素又はＣ1-4 アルキル基もしくはＲ3 であり；
Ａ2 は−Ｏ−又は−ＮＲ11−であり
Ｋ2 は基−（ＣＨ2）r ＯＣ（Ｏ）−、−（ＣＨ2）r Ｃ（Ｏ）Ｏ−、
−（ＣＨ2）r ＯＣ（Ｏ）Ｏ−、−（ＣＨ2）r ＮＲ12−、
−（ＣＨ2）r ＮＲ12Ｃ（Ｏ）−、−（ＣＨ2）r Ｃ（Ｏ）ＮＲ12−、
−（ＣＨ2）r ＮＲ12Ｃ（Ｏ）Ｏ−、−（ＣＨ2）r ＯＣ（Ｏ）ＮＲ12−、
−（ＣＨ2）r ＮＲ12Ｃ（Ｏ）ＮＲ12−（この場合、基Ｒ12は同一であるか又は異なる。）、−（ＣＨ2）r Ｏ−、−（ＣＨ2）r ＳＯ3 −又は原子価結合であり、そして
ｒは１〜１２であり、Ｒ12は水素又はＣ1 −Ｃ4 アルキル基である。］
から選択され；
そして
Ｒ9 はｎ−官能有機基である。｝
の架橋性単量体を含む、前記重合方法。
【請求項１９】
両性イオン単量体が、全エチレン性不飽和単量体を基準にして、１〜９５％の範囲内のモル量で存在する、請求項１８に記載の方法。
【請求項２０】
芳香族基含有単量体が、全エチレン性不飽和単量体を基準にして、１０〜９９％の範囲内のモル量で存在する、請求項１８又は１９に記載の方法。
【請求項２１】
架橋単量体が、全エチレン性不飽和単量体を基準にして、０．０１〜１０％の範囲内のモル量で存在する、請求項１８から２０のいずれかに記載の方法。
【請求項２２】
熱的、レドックス又は紫外線開始剤によって重合を開始させる、請求項１８から２１のいずれかに記載の方法。
【請求項２３】
両性イオン単量体及び芳香族基含有単量体が、補助溶媒の不存在下では混和せず、また、重合混合物は、重合し得ない液体である補助溶媒を含んでおり、それにより重合混合物は均一な溶液である、請求項１８から２２のいずれかに記載の方法。
【請求項２４】
補助溶媒がアルコールである、請求項２３に記載の方法。
【請求項２５】
補助溶媒が、５〜９０重量％の範囲内の量で重合混合物中に存在する、請求項２３又２４に記載の方法。
【請求項２６】
請求項２３から２５のいずれかに記載の重合方法を行い、補助溶媒を生成物重合体から取り除き、補助溶媒が実質的に存在しないキセロゲルを所定の三次元の形状に切断して成形する、屈折デバイスの形成方法。
【請求項２７】
生成物を眼内レンズとして用いる、請求項２６に記載の方法。
【請求項２８】
型の中に重合混合物が存在する間に、請求項２３から２５のいずれかに記載の重合方法を行い、重合後に、第２の溶媒で置き換えることにより型から取り出した後に、重合体から溶媒を除去する、屈折デバイスの形成方法。
【請求項２９】
重合体生成物が、水で膨潤可能であり、成形生成物又は成型生成物を水性液体中で膨潤させる、請求項２６から２８のいずれかに記載の方法。
【請求項３０】
請求項２から７、１１及び１２のいずれかに規定したさらなる特徴を有する、請求項１８から２９のいずれかに記載の方法。
【発明の詳細な説明】
【０００１】
発明の背景
本発明は、水で膨潤可能な架橋重合体である重合体組成物に関する。この架橋重合体のヒドロゲルは透明であると共に、高い屈折率を有しており、本発明はこのヒドロゲルを屈折デアイス、例えば眼内レンズ用に有用なものにする。
【０００２】
関連先行技術
生来のレンズを取り替えるか又は強化するための各種の製品が開発されて来ている。生来のレンズが白内障で曇っている場合には、取り替え用レンズを用いることができよう。生来のレンズを強化すると共に、目の中に挿入を図るレンズとしては、眼内コンタクトレンズ、角膜移植片、角膜インレー（ｃｏｒｎｅａｌ  ｉｎｌａｙｓ）及び角膜オンレー（ｃｏｒｎｅａｌ  ｏｎｌａｙ）が挙げられる。
【０００３】
切開の大きさを最小限度にするために、眼内レンズを丸めた形で移植する方法が広く使用されている。そのようなデバイスがＵＳ−Ａ−４，５７３，９９８及びＵＳ−Ａ−４，７０２，２４４に記載されている。これらの明細書では、レンズの材料は形状記憶力を持っているように記載されている。従って、このデバイスを導入する束縛挿入デバイスから解放された後においては、このデバイスは元の外形を取り戻す。上述の明細書は、レンズを形成するのに用いる材料を詳細に説明していない。
【０００４】
ＵＳ−Ａ−４，６０８，０４９においては、折りたたみ可能な眼内レンズは、シリコンゴム、又は水で膨潤し得る材料である、ヒドロキシエチルメタクリレート：Ｎ−ビニル−２−ピロリドン：メタクリル酸の架橋重合体で形成されている。
【０００５】
さらに、ＵＳ−Ａ−４，６６４，６６６ではＢａｒｒｅｔｔによってヒドロゲル眼内レンズが説明されている。Ｂａｒｒｅｔｔは、ヒドロゲルコンタクトレンズ組成物の共通成分であるヒドロキシエチルメタクリレートからなるヒドロゲルを用いている。ポリＨＥＭＡヒドロゲルに関する一つの問題は、このゲルの屈折率が比較的低いことである。ヒドロゲルは比較的高い屈折率、例えば少なくとも１．４５、約１．６０までの屈折率を持っているのが好ましい。
【０００６】
比較的高い屈折率の材料がＥＰ−Ａ−０４８５１９７に記載されている。この重合体は少なくとも２つのアリールアクリレートの重合体、例えば２−フェニルエチルアクリレート及び２−フェニルエチルメタクリレートから形成されねばならない。架橋剤は、脂肪族のジアクリレートから選択される。この材料の屈折率は１．５３３〜１．５５６の範囲内にある。しかしながらこれらの重合体はヒドロゲルではない（すなわち、それらは水で膨潤し得ない）。
【０００７】
ＥＰ−Ａ−０３０８１３０にはメタクリレートエステルとアクリレートエステルとの共重合体から形成された弾力性のある眼内レンズが記載されている。これらの共重合体には、体温においてそれぞれ比較的硬いものと、比較的柔らかいものとがある。単量体は脂肪族のアクリレート類全てである。架橋剤は脂肪族のジメタクリレートである。
【０００８】
我々の先の出願ＷＯ−Ａ−９２０７８８５において、我々は両性イオン単量体と非イオン性の共重合可能な単量体から形成した架橋重合体、及びそれらから形成したヒドロゲルレンズ類を説明している。実施例はすべて、アルキルアクリレートコモノマー又はヒドロキシアルキルアクリレートコモノマーを使用した。架橋単量体はすべて、脂肪族のジ−エチレン性不飽和化合物であった。
【０００９】
ＥＰ−Ａ−０５６３２９９においては、両性イオン単量体と非イオン性単量体の共重合体がコンタクトレンズとして用いられている。行われた実施例では、コモノマーはヒドロキシエチルメタクリレート、Ｎ−ビニルピロリドン及びメチルメタクリレートである。架橋剤は全て脂肪族化合物（アリルメタクリレート及びジエチレングリコールジ−メタクリレート）である。
【００１０】
ＵＳ−Ａ−５，３９１，６６９及びＵＳ−Ａ−５，２７０，４１５においては、均衡のとれた荷電イオン対（ｂａｌａｎｃｅｄ  ｃｈａｒｇｅ  ｉｏｎ  ｐａｉｒｓ）と非イオン性コモノマーから形成したヒドロゲル類がコンタクトレンズとして用いられている。均衡のとれた荷電イオン対は両性イオン単量体であってもよい。行われた実施例では、非イオン性コモノマーは、ヒドロキシエチルメタクリレート、シリル基含有単量体、アルキルメタクリレート類、ヒドロキシプロピルメタクリレート、フルオロアルキルメタクリレート及びヒドロキシプロピルメタクリルアミドから選択されている。この行われた実施例中で用いられている架橋剤は全て脂肪族化合物である。
【００１１】
発明の概要
本発明による新規な架橋重合体は、
ａ）一般式Ｉ
ＹＢＸ          Ｉ
｛式中、Ｂは過弗素化鎖を含み、それを形成するまでの１個以上の弗素原子を場合により含む直鎖の又は枝分れしたアルキレン、オキサアルキレン又はオリゴ−オキサアルキレン鎖であり、もしくは、Ｘ又はＹがＢに結合した末端炭素原子を含む場合には、原子価結合であり、
Ｘは両性イオン基であり；そして
Ｙは
【００１２】
【化１５】
0004938929.tif 000002
【００１３】
ＣＨ2＝Ｃ（Ｒ）−ＣＨ2−Ｏ−、ＣＨ2＝Ｃ（Ｒ）−ＣＨ2ＯＣ（Ｏ）−、
ＣＨ2＝Ｃ（Ｒ）ＯＣ（Ｏ）−、ＣＨ2＝Ｃ（Ｒ）−Ｏ−、
ＣＨ2＝Ｃ（Ｒ）ＣＨ2ＯＣ（Ｏ）Ｎ（Ｒ1）−、
Ｒ2ＯＯＣＣＲ＝ＣＲＣ（Ｏ）−Ｏ−、ＲＣＨ＝ＣＨＣ（Ｏ）Ｏ−
ＲＣＨ＝Ｃ（ＣＯＯＲ2）ＣＨ2−Ｃ（Ｏ）−Ｏ−、
【００１４】
【化１６】
0004938929.tif 000003
【００１５】
［ここで、Ｒは水素又はＣ1−Ｃ4アルキル基であり；
Ｒ1は水素又はＣ1−Ｃ4アルキル基又はＲ1は−Ｂ−Ｘ（ここで、Ｂ及びＸは上で定義したとおりである。）であり；そして
Ｒ2は、水素又はＣ1-4アルキル基又はＢＸ（ここで、Ｂ及びＸは上で定義したとおりである。）であり；
Ａは−Ｏ−又は−ＮＲ1−であり；
Ｋは、基−（ＣＨ2）p ＯＣ（Ｏ）−、−（ＣＨ2）p Ｃ（Ｏ）Ｏ−、
−（ＣＨ2）p ＯＣ（Ｏ）Ｏ−、−（ＣＨ2）p ＮＲ3 −、
−（ＣＨ2）p ＮＲ3 Ｃ（Ｏ）−、−（ＣＨ2）p Ｃ（Ｏ）ＮＲ3 −、
−（ＣＨ2）p ＮＲ3 Ｃ（Ｏ）Ｏ−、−（ＣＨ2）p ＯＣ（Ｏ）ＮＲ3 −、
−（ＣＨ2）p ＮＲ3 Ｃ（Ｏ）ＮＲ3 −（ここで、基Ｒ3 は同一であるか又は異なる。）、−（ＣＨ2）p Ｏ−、−（ＣＨ2）p ＳＯ3 −、又は場合によりＢと組み合わさって原子価結合であってもよく、そしてｐは１〜１２であり、そしてＲ3は水素又はＣ1−Ｃ4アルキル基である。］
から選択された、エチレン性不飽和の重合可能な基である。｝
の両性イオン単量体、
ｂ）一般式ＩＩ
Ｙ1Ｒ4           ＩＩ
｛式中、Ｙ1は
【００１６】
【化１７】
0004938929.tif 000004
【００１７】
ＣＨ2＝Ｃ（Ｒ5 ）−ＣＨ2−Ｏ−、ＣＨ2＝Ｃ（Ｒ5 ）−ＣＨ2ＯＣ（Ｏ）−、ＣＨ2＝Ｃ（Ｒ5 ）ＯＣ（Ｏ）−、ＣＨ2＝Ｃ（Ｒ5 ）−Ｏ−、
ＣＨ2＝Ｃ（Ｒ5 ）ＣＨ2ＯＣ（Ｏ）Ｎ（Ｒ6 ）−、
Ｒ7 ＯＯＣＣＲ5 ＝ＣＲ5 Ｃ（Ｏ）−Ｏ−、Ｒ5 ＣＨ＝ＣＨＣ（Ｏ）Ｏ−、
Ｒ5 ＣＨ＝Ｃ（ＣＯＯＲ7 ）ＣＨ2−Ｃ（Ｏ）−Ｏ−、
【００１８】
【化１８】
0004938929.tif 000005
【００１９】
［ここで、Ｒ5 は水素又はＣ1−Ｃ4アルキル基であり；
Ｒ6 は水素又はＣ1−Ｃ4アルキル基、もしくはＲ5 はＲ3 であり；
Ｒ7 は水素又はＣ1-4アルキル基又はＲ3 であり；
Ａ1 は−Ｏ−又は−ＮＲ5 −であり；そして
Ｋ1 は、基−（ＣＨ2）q ＯＣ（Ｏ）−、−（ＣＨ2）q Ｃ（Ｏ）Ｏ−、
−（ＣＨ2）q ＯＣ（Ｏ）Ｏ−、−（ＣＨ2）q ＮＲ8 −、
−（ＣＨ2）q ＮＲ8 Ｃ（Ｏ）−、−（ＣＨ2）q Ｃ（Ｏ）ＮＲ8 −、
−（ＣＨ2）q ＮＲ8 Ｃ（Ｏ）Ｏ−、−（ＣＨ2）q ＯＣ（Ｏ）ＮＲ8 −、
−（ＣＨ2）q ＮＲ8 Ｃ（Ｏ）ＮＲ8 −（ここで、基Ｒ8 は同一であるか、又は異なる。）、−（ＣＨ2）q Ｏ−、−（ＣＨ2）q ＳＯ3−、又は原子価結合であり、そしてｐは１〜１２であり、またＲ8 は水素又はＣ1−Ｃ4アルキル基である。］
から選択され；
そしてＲ4 は芳香族基である。｝
の芳香族基含有単量体；及び
ｃ）一般式ＩＩＩ
（Ｙ2）nＲ9           ＩＩＩ
｛式中、ｎは少なくとも２の整数であり、各Ｙ2 は
【００２０】
【化１９】
0004938929.tif 000006
【００２１】
ＣＨ2＝Ｃ（Ｒ10）−ＣＨ2−Ｏ−、ＣＨ2＝Ｃ（Ｒ10）−ＣＨ2ＯＣ（Ｏ）−、ＣＨ2＝Ｃ（Ｒ10）ＯＣ（Ｏ）−、ＣＨ2＝Ｃ（Ｒ10）−Ｏ−、
ＣＨ2＝Ｃ（Ｒ10）ＣＨ2ＯＣ（Ｏ）Ｎ（Ｒ11）−、
Ｒ12ＯＯＣＣＲ10＝ＣＲ10Ｃ（Ｏ）−Ｏ−、Ｒ10ＣＨ＝ＣＨＣ（Ｏ）Ｏ−、
Ｒ10ＣＨ＝Ｃ（ＣＯＯＲ12）ＣＨ2−Ｃ（Ｏ）−Ｏ−、
【００２２】
【化２０】
0004938929.tif 000007
【００２３】
［ここで、Ｒ10は水素又はＣ1−Ｃ4アルキル基であり；
Ｒ11は水素又はＣ1−Ｃ4アルキル基又はＲ11はＲ3 であり；
Ｒ12は水素又はＣ1-4アルキル基又はＲ3 であり；
Ａ2 は−Ｏ−又は−ＮＲ11であり；
Ｋ2 は、基−（ＣＨ2）r ＯＣ（Ｏ）−、−（ＣＨ2）r Ｃ（Ｏ）Ｏ−、
−（ＣＨ2）r ＯＣ（Ｏ）Ｏ−、−（ＣＨ2）r ＮＲ12−、
−（ＣＨ2）r ＮＲ13Ｃ（Ｏ）−、−（ＣＨ2）r Ｃ（Ｏ）ＮＲ13−、
−（ＣＨ2）r ＮＲ13Ｃ（Ｏ）Ｏ−、−（ＣＨ2）r ＯＣ（Ｏ）ＮＲ13−、
−（ＣＨ2）r ＮＲ13Ｃ（Ｏ）ＮＲ13−（ここで、基Ｒ13は同一であるか、又は異なる。）−（ＣＨ2）r Ｏ−、−（ＣＨ2）r ＳＯ3 −又は原子価結合であり、そしてｒは１〜１２であり、またＲ13は水素又はＣ1−Ｃ4アルキル基である。］から選択され、
そしてＲ9はｎ−官能有機基である。｝
の架橋性単量体を含む、エチレン性不飽和の単量体をラジカル重合することにより得ることができる。
【００２４】
芳香族基Ｒ4の適切な例は、場合により置換されたアラルキル及びアルカリル基である。最も好ましくは、基Ｒ4 は置換されていないアリール又はアラルキル基（ここでアルキル基は１個乃至４個の炭素原子を有する。）、例えばベンジル、２−フェニルエチル又はフェニルである。
【００２５】
最適の共重合能を得るために、基Ｙ、Ｙ1 及びＹ2 は同じ一般的な定義を有している。最も好ましくは、上述の基のそれぞれは、（アルク）アクリル基又はスチレン基である。アクリル基、Ｈ2Ｃ＝Ｃ（Ｈ又はＭｅ）ＣＯ−（Ｏ又はＮＨ）は特に好ましい。好ましくは、前述の基全てがメタクリル（Ｒ＝Ｒ5 ＝Ｒ10＝Ｍｅ）又はアクリル（Ｒ、Ｒ5、Ｒ10＝水素）であり、且つ、好ましくはそれらのエステル誘導体又はアミド誘導体の全てになる。最も好都合には、単量体は全てのアクリルエステル類、一般的にはメタクリレートエステル類又はアクリレートエステル類である。
【００２６】
本発明において、芳香族単量体と両性イオン単量体の最適な架橋は、基Ｒ9 が芳香族基である式ＩＩＩの架橋単量体が含まれる場合に達成されることが見出だされた。適切な芳香族基は、例えばフェニレン、アルカリレン、アラルキレン、及びビスフェノールＡ−形の基である。最も好ましくは、架橋剤としてビスフェノールＡジメタアクリレートが挙げられる。架橋剤は、二官能性、三官能性、四官能性又はより高次の官能性化合物、例えばオリゴマー化合物又は重合体化合物であろう。
【００２７】
架橋性単量体は、基Ｒ9 が脂肪族基である一般式ＩＩＩの単量体を含むことが特に好ましいと判明した。適切な脂肪族基Ｒ9 はＣ2-8 アルキレン、Ｃ2-4アルキレンオキシ−Ｃ2-4アルキレン又はオリゴ（Ｃ2-4アルキレンオキシ）−Ｃ2-4アルキレン［例えば−（ＣＨ2ＣＨ2Ｏ）t ＣＨ2ＣＨ2−（ここでｔは１〜５０である。）］である。
【００２８】
最も好ましくは、Ｒ9 は芳香族基である少なくとも１種の架橋剤と、Ｒ9 は脂肪族基である少なくとも１種の架橋剤を含む架橋剤混合物が挙げられる一般式Ｉにおいて、両性イオン基は好ましくは一般式ＩＶ
【００２９】
【化２１】
0004938929.tif 000008
【００３０】
｛式中、部分Ｘ4 及びＸ5 （ここでＸ4 及びＸ5 は同一であるか又は異なる。）は、−Ｏ−、−Ｓ−、−ＮＨ−又は原子価結合、好ましくは−Ｏ−であり、また、Ｗ+ はアンモニウム、ホスホニウム又はスルホニウム陽イオン基を含む基、及び陰イオン部分と陽イオン部分を連結する基（好ましくはＣ1-12アルキレン基）であり、好ましくはここで、Ｗ+ が式−Ｗ1 −Ｎ+ Ｒ143 、−Ｗ1 −Ｐ+ Ｒ153 、−Ｗ1 −Ｓ+ Ｒ152又は−Ｗ1 −Ｈｅｔ+
［式中、Ｗ1 は１個以上のエチレン性不飽和二重又は三重結合を場合により含む、１個以上、好ましくは２個乃至６個の炭素原子を有するアルキレン、二置換されたアリール、アルキレンアリール、アリールアルキレン又はアルキレンアリールアルキレン、二置換されたシクロアルキル、アルキレンシクロアルキル、シクロアルキルアルキレン又はアルキレンシクロアルキルアルキレンであり、前記基Ｗ1 は１個以上の弗素置換基及び／又は１個以上の官能基を場合により含んでおり、そして
基Ｒ14は、同一であるか又は異なっており、基Ｒ14のそれぞれは水素又は１個乃至４個の炭素原子のアルキル、好ましくはメチル、もしくはフェニル等のアリールであるか、又は基Ｒ14の２個がそれらを結合している窒素原子と一緒になって５個乃至７個の原子を含む複素環を形成するか、又は３個の基Ｒ14はそれらを結合している窒素原子と一緒になって、それぞれの環中に５個乃至７個の原子を含む縮合環構造を形成し、また、場合によっては基Ｒ14の１個以上が親水性官能基によって置換されており；そして
基Ｒ15は同一であるか又は異なっており、また基Ｒ15のそれぞれがＲ14又は基ＯＲ14（ここで、Ｒ14は上で定義したと同じである。）であるか；又は
Ｈｅｔは窒素、リン又は硫黄、好ましくは窒素を含有する芳香族の環、例えばピリジンである。］
の基である。｝
を有する。
【００３１】
最も好ましくは、式ＩＶの両性イオン基は一般式Ｖ：
【００３２】
【化２２】
0004938929.tif 000009
【００３３】
［式中、基Ｒ16は、同一であるか、又は異なっており、基Ｒ16のそれぞれは水素又はＣ1-4アルキルであり、そしてｍは１〜４であり、ここで好ましくは基Ｒ16は同じものである。］
を有する。
【００３４】
代案として、両性イオン基はベタイン基［すなわち、ここで陽イオンは中心部分（ｂａｃｋｂｏｎｅ）に比較的接近している。］、例えばスルホ−、カルボキシ−又はホスホ−ベタインであるといってよい。ベタイン基は全体的な電荷をもつべきでなく、従って好ましくはカルボキシベタイン又はスルホ−ベタインである。ベタイン基がホスホベタインである場合にリン酸エステルの末端基はジエステルでなければならない、すなわちこの末端はアルコールでエステル化されねばならない。そのような基は、一般式ＶＩ
【００３５】
【化２３】
0004938929.tif 000010
【００３６】
［式中、Ｘ2 は原子価結合、−Ｏ−、−Ｓ−又は−ＮＨ−、好ましくは−Ｏ−であり；
Ｖはカルボキシレート、スルホネート又はホスフェートのジエステル（一価的に荷電した）陰イオンであり；
Ｒ17は原子価結合（Ｘ2 と一緒になって）又はアルキレン−Ｃ（Ｏ）アルキレン−又は−Ｃ（Ｏ）ＮＨアルキレン、好ましくはアルキレン鎖中に１個〜６個の炭素原子を含むアルキレンであり；
基Ｒ18は同一であるか又は異なっていると共に、基Ｒ18のそれぞれは水素又は１個乃至４個の炭素原子のアルキルであるか、又は基Ｒ18はそれらの基Ｒ18が結合している窒素と一緒になって５個乃至７個の原子を有する複素環を形成しており；そして
Ｒ19は１個乃至２０個、好ましくは１個乃至１０個、より好ましくは１個乃至６個の炭素原子のアルキレンである。］
によって表すことができよう。
一つの好ましいスルホベタイン単量体は式ＶＩＩ
【００３７】
【化２４】
0004938929.tif 000011
【００３８】
［式中、基Ｒ20は同一であるか又は異なっており、基Ｒ20のそれぞれは水素又はＣ1-4アルキルであり、そしてｓは２〜４である。］
を有する。
【００３９】
好ましくは、基Ｒ20は同じものである。少なくとも１個の基Ｒ20はメチルであるのが好ましく、また、基Ｒ20は双方ともメチルであるのがより好ましい。
【００４０】
好ましくは、ｓは２又は３であり、より好ましくは３である。
【００４１】
代替的には、両性イオン基はアルファ炭素原子（この炭素原子にアミノ基とカルボン酸基が結合している。）が重合体Ａの中心部分（ｂａｃｋｂｏｎｅ）に連結基（ｌｉｎｋｅｒ  ｇｒｏｕｐ）を介して連結されているアミノ酸部分であってよい。そのような基は一般式ＶＩＩＩ
【００４２】
【化２５】
0004938929.tif 000012
【００４３】
［式中、Ｘ3 は原子価結合、−Ｏ−、−Ｓ−又は−ＮＨ−、好ましくは−Ｏ−であり；
Ｒ21は原子価結合（場合によってはＸ3 と一緒になって）又はアルキレン、−Ｃ（Ｏ）アルキレン−又は−Ｃ（Ｏ）ＮＨアルキレン、好ましくは１個乃至６個の炭素原子を含むアルキレンであり；そして
基Ｒ22は、同一であるか、又は異なっており、基Ｒ22のそれぞれは水素又は１個乃至４個の炭素原子のアルキル、好ましくはメチルであるか、又は基Ｒ22の２個は、それらが結合している窒素原子と一緒になって５個乃至７個の原子からなる複素環を形成するか、又は３個の基Ｒ22はそれらが結合している窒素原子と一緒になって、それぞれの環中に５個乃至７個の原子を含む縮合環を形成する。］
で表すことができよう。
【００４４】
芳香族基含有単量体に対する両性イオン単量体のモル比は通常１：９９〜９９：１、好ましくは１：２０〜１：１、より好ましくは１：１０〜１：２の範囲内にある。全体の単量体中の両性イオン単量体の量は、好ましくは１〜９５％、より好ましくは５〜５０％、最も好ましくは１０〜２５％の範囲内にある。芳香族基含有単量体の量は、好ましくは１０〜９９％、より好ましくは５０〜９５％、最も好ましくは７５〜９０％の範囲内にある。
【００４５】
重合混合物については、架橋性単量体は、単量体の全モル量を基準にして、通常０．０１％〜１０％、最も好ましくは０．１％〜５％の範囲内のモル量で存在する。脂肪族基含有単量体に対する芳香族基含有架橋単量体の混合物を用いる場合には、この２つのもののモル比は、好ましくは１０：１〜１：１０、好ましくは５：１〜１：５、より好ましくは２：１〜１：２、最も好ましくは３：２〜２：３の範囲の中にある。
【００４６】
重合体を水中で膨潤可能にするためと、ヒドロゲルをより生体に適合するようにするために、両性イオン基含有単量体を通常十分なレベルで包含させる。
【００４７】
本発明のさらなる特徴によれば、新規な架橋重合体から形成され、且つ、重合体の至る所に水性液体を分散させたヒドロゲルが提供される。脱イオン水中で十分に膨潤したときの重合体の水含有量は、好ましくは１０〜５０％の範囲内にあり、例えば２０〜４０％の範囲内、最も好ましくは２５〜３５％の範囲内にある。
【００４８】
好ましくは、ヒドロゲル（水中で膨潤した重合体）は透明である。本発明のヒドロゲルは、可視光に対して高い透過率を示すことが分かった。平均の透過率は可視光の範囲、４００〜７００ｎｍの波長全体にわたって、好ましくは９０％以上であろう。
【００４９】
芳香族単量体を混合すると、高い屈折率の達成が可能になる。従って、水で十分に膨潤したヒドロゲルの屈折率は少なくとも１．４５、例えば１．６０までといってもよい。好ましくは屈折率は１．４５〜１．５５の範囲内にある。
【００５０】
本発明は、単量体ａ、ｂ及びｃの混合物を、重合が開始され且つ伝搬される状態にする重合方法をも包含する。開始は何らかの適切な手段、例えば熱的、レドックス又は紫外線開始剤の使用により、場合によっては相互に組み合わせて使用することにより行うことができよう。本発明の重合体は、眼内レンズとして用いる場合、紫外線吸収剤を含んでいてもよい。
【００５１】
両性イオン単量体は極めて極性的になる傾向があり、また芳香族単量体は無極性になる傾向があるために、これらの単量体は相互に混和しないかも知れない。従って、均一な重合混合物を得るために、これらの単量体用の補助溶媒として作用する、重合し得ない希釈性液体を含ませることが必要になるであろう。適切な溶媒はアルコールである。この溶媒は、通常重合後に、例えば蒸発、又は代わりの液体、通常水又はその他の水溶液を用いて溶媒を置き換えることにより、生成重合体から取り除かれる。
【００５２】
重合混合物の全重量を基準にして、５〜９０重量％の範囲の量で、任意の重合不可能な液体の希釈剤を含ませることが通常必要である。溶媒の不必要な除去を回避するために、そのレベルは、好ましくは７５％以下、例えば５０％以下である。単量体の適切な溶解を達成するためには少なくとも１０％を含ませることが通常必要である。
【００５３】
例えば成型したレンズを形成する前駆物質生成物を形成するために、重合は通常ある形状の型の中で行う。そのような生成物が、例えば棒、ボタン又はその他のレンズ前駆物質である場合、適切な三次元の形状を形成するための成形は通常旋盤加工（ｌａｔｈｉｎｇ）による。旋盤加工が行われるためには、旋盤加工段階を行うのに先立って通常重合希釈剤を除去する必要がある。
【００５４】
代案として、所定の最終形状の型の中でレンズ又はその他の最終生成物を重合することができよう。この場合、溶媒は重合後に、例えば溶媒を置き換えることにより取り除かれる。
【００５５】
任意の重合方法については、ヒドロゲル生成物を形成する際の最終段階は、架橋重合体を水性液体中で膨潤させることを必要とする。これらの材料は、水中で膨潤した場合、例えばこれらの材料を折りたたみ可能なＩＯＬ´ｓ（眼内レンズ）として用いるのを可能にする、極めて望ましい機械的特性を示す。膨潤した材料の破断時の歪みは少なくとも５０％又はさらに１００％以上であり得る。モジュラスは、好ましくは１〜４ＭＰａの範囲内のはずである。
【００５６】
本材料（キセロゲル）は、機械加工、例えば旋盤による切断で成形するのに適する十分に高い硬度値を有する。
【００５７】
本生成物は、本生成物を屈折デバイスとして用いるのに適する、極めて望ましい機械的、光学的及び生物に適合する特性をもっていることが分かった。重合体は眼内デバイス、特に、眼内レンズ（ＩＯＬ´ｓ）、例えば取り替え用のレンズ類、生来のレンズを強化するためのレンズ類、例えば後眼房水晶体眼内レンズ類、前眼房水晶体眼内レンズ類、角膜インレー、角膜オンレー、角膜内リング等の角膜移植片として用いるのに特に価値がある。
【００５８】
両性イオン単量体を混合したことから生じる、改善された生体適合性は、水晶体レンズによって生来のレンズ（白内障を回避する）上に生じるか、又は摩擦によって紅彩上に生じる損傷を少なくすることになると考えられる。眼内デバイスとしては、改善された生体適合性が炎症性反応を減少させるはずである。以下に述べる結果は、本材料が先行技術による材料に比べて内皮の損傷を引き起こすことが少ないことを示している。
【００５９】
下記実施例により本発明を具体的に説明する。
【００６０】
略語
ＥＷＣ          ＝平衡水接触（Ｅｑｕｉｌｉｂｒｉｕｍ  Ｗａｔｅｒ  Ｃｏ
ｎｔａｃｔ）
ＲＩ            ＝屈折率
Ｔｒａｎｓ      ＝光学的透過
ＢＡ            ＝アクリル酸ベンジル
ＨＥＭＡ−ＰＣ  ＝２−メタクリロイルオキシエチル−２´−トリメチルアン
モニウムエチルホスフェート内部塩
ＬＭ            ＝メタクリル酸ラウリル
ＥＧＤＭＡ      ＝エチレングリコールジメタクリレート
ＢＡＤＭＡ      ＝ビスフェノール−Ａジメタクリレート
ＦＥＭ          ＝メタクリル酸フルオロエチル
ＡＩＢＮ        ＝アゾイソブチルニトリル
一般的な重合方法
架橋性単量体を所定量で含む単量体を、別のように指定されなければ、２０％（全重合混合物の重量基準）の量で乾燥したエタノール中に溶解した。所定の種類で所定量の開始剤（別のように指定されなければ、ＡＩＢＮ）をこの混合物中に溶解した。窒素ガスを用いて液体の重合混合物からガスを完全に抜き取った。次に、前もって窒素で洗い流した所定の型（臨機応変に膜又はボタンを作るための型）に前述の重合混合物を注入した。その後、型を密閉し、所定温度（通常６０℃）の水浴（この水浴は酸素補集剤を含む）中に所定期間（通常１６時間）吊り下げて、重合を完結させた。別のように指定されなければ、型から重合体を取り出す前に、水浴から取り出してから型の中の重合体を真空中９０℃でさらに１６時間アニールした。全てのボタン重合に対しては、型から取り出した後にボタンを真空中１１０℃で４日間アニールした。
【００６１】
機械的特性
ＥＷＣ
完全に水和した状態のヒドロゲルレンズを秤量し、オーブン中で１１０℃で一晩乾燥させた後に秤量してＥＷＣを測定する。
【００６２】
屈折率
（水中で）十分に膨潤した形態の材料を用いてＡｔａｇｏデバイス上で屈折率を測定する。
【００６３】
硬度
Ｄ型のショアジュロメータを用いてＦ−タイプのボタン（これからレンズを切り取る。）の硬度を測定する。マイクロスライサー（ｍｉｃｒｏｓｌｉｃｅｒ）又は旋盤を用いてボタンから断面を切り出し、中央部と縁部の硬度を記録する。このテストはキセロゲルについて行う。
【００６４】
膨張係数
乾燥したレンズの直径に対する水和したレンズの直径の比から膨張係数を決定する。
【００６５】
引っ張り特性
１分間当たり５ｍｍの速度のロードセル（ａ  ５  ｌｏａｄ  ｃｅｌｌ）を用いる粒度試験を、ミニインストロン４４（Ｍｉｎｉ  Ｉｎｓｔｒｏｎ  ４４）を用いる引張試験として行う。材料を２５±２℃で試験し、試験の間中材料を水和状態に保持する。
【００６６】
生物学的特性
別のように指定されなければ、重合体の膜から切り取った円板について下記のテストを行う。
【００６７】
フィブリノゲン接着
この検定は、ポリクロナール抗血清と、酵素−複合第二抗血清とを用いて検体表面に沈積した蛋白質の量を定める。この検定は血液適合性及び一般的な生体適合性に関する有用な評価を提供する。
【００６８】
２４個のくぼみのあるプレート（２４ウエルプレート）上のくぼみの中にテスト材料のボタンをそれぞれ配置する。５０μｌＰＢＳ中に１μｇのフィブリノゲンが含まれている。フィブリノゲン溶液をサンプルに接触させて室温で２時間放置する。その後、サンプルをＰＢＳで３回洗浄し、ＰＢＳ中のウシの血清アルブミン（４％）を用いて４℃で一晩培養することにより過剰な結合部位をブロックする。その後、ボタンをＰＢＳで３回洗浄し、新しい２４ウエルプレートの新しいくぼみにボタンを戻す。５００μｌの希薄抗ヒトフィブリノゲン抗血清（ＰＢＳ中１：１０００）を加えサンプルと共に室温で３０分間培養する。ボタンをＰＢＳ中で３回洗浄し、２４ウエルプレートの新しいくぼみに配置する。５００μｌのセイヨウワサビペルオキシダーゼ−複合ウサギ抗−ヤギ抗血清（ＰＢＳ中１：５００）を加え、室温で３０分間培養する。ボタンをＰＢＳ中で３回洗浄し、別の２４ウエルプレートの新しいくぼみに配置する。その後、サンプルを室温で１０分間接触させた、適切な緩衝剤中にペルオキシダーゼ酵素用の基質を加える。停止剤（ｔｅｒｍｉｎａｔｏｒ）を加え溶液の色を適切な比色計で読み取る。結果をＰＭＭＡ対照及びｐＨＥＭＡ対照と比較して、相対的な光単位に換算して報告する。従って高い値は高いレベルの接着に相当する。
【００６９】
細菌接着評価
この評価は、接着した細菌の細胞から細胞ＡＴＰを抽出してテスト材料上の細菌（Ｓｔａｐｈｙｌｏｃｏｃｃｕｓ  ｅｐｉｄｅｒｍｉｄｉｓ）の接着を測定する。生物発光法を用いて抽出したＡＴＰを評価する。細菌が眼内レンズに接着し、細菌が眼に運ばれると、細菌は感染を引き起こしそうである。
【００７０】
テストにかける材料のサンプルをミクロタイタープレート（ｍｉｃｒｏ−ｔｉｔｒｅ  ｐｌａｔｅ）の所定数のくぼみに配置する。リン酸塩緩衝剤処理塩水中に細菌をｍｌ当たり３×１０8 ＣＦＵで含む懸濁液をくぼみ中で撹拌しながら３７℃で４時間培養する。くぼみから細菌懸濁液を吸引し、その後、サンプルを新しいプレートのくぼみに配置する前に、リン酸塩緩衝剤で処理した無菌の塩水でサンプルをすすぐ。リーシス緩衝剤（脱イオン水中、０．１％トリクロロ酢酸、１％キシレノール、２ｍＭＥＤＴＡ）をくぼみ中に入れ、この緩衝剤をサンプルと１０分間接触させてＡＴＰを抽出する。抽出したＡＴＰをトリス酢酸塩緩衝液で１：１に希釈し、ＡＴＰ監視試薬を加え、光放射を生物発光プレートリーダー（ｂｉｏｌｕｍｉｎｅｓｃｅｎｔ  ｐｌａｔｅ  ｒｅａｄｅｒ）で決定する。生物発光は、較正曲線を画くことによって細菌細胞数と関連づけられる。
【００７１】
フィブロブラスト接着評価
この評価は組織培地中の標準的な接着性細胞株（ａｄｈｅｒｅｎｔ  ｃｅｌｌ  ｌｉｎｅ）、すなわちマウス３Ｔ３フィブロブラストのテスト中のサンプルへの接着を決定する。
【００７２】
組織培養段階においてフィブロブラスト細胞を融合性又は近融合性単一層まで培養する。トリプシン−ＥＤＴＡの溶液を用いて単一層をフラスコから取り出し、その後この単一層を血清含有培地中に懸濁させる。１３ｍｍの直径を持つ、テストを受ける材料のテスト用円板を２４ウエルプレートに配置する。細胞懸濁液（ｍｌ当たり３０００個の細胞濃度）０．５ｍｌを加え、３７℃で７２時間培養する。サンプルをくぼみから取り除き、このサンプルをＰＢＳで洗浄する。接着性細胞を伴っているサンプルを新しいプレートのくぼみに配置し、室温で３０分間溶菌にかけた後に、一晩で氷結させる。リ−シス緩衝剤をさらに加えた後、くぼみにＡＴＰ監視試薬を加え、その後でルミネッセンスを読んでＡＴＰ水準を決定する。標準物質（ポリメチルメタクリレート及びポリヒドロキシエチルメタクリレート）と比較して相対的な光単位に換算して報告する。
【００７３】
顆粒球活性化
この方法は、テストを受ける材料からなる円板による超酸化物基に応答する顆粒球の活性化を測定する。この方法は生体適合性の測定に有用である。テストにかける細胞は静脈血（ｖｅｎｕｓ  ｂｌｏｏｄ）からの多形核白血球（ＰＭＮ´ｓ）である。テストを受ける材料の存在下での細胞培養をニトロブルーテトラゾリウム（ｎｉｔｒｏｂｌｕｅ  ｔｅｔｒａｚｏｌｉｕｍ）の存在下で行う。このニトロブルーテトラゾリウムは、顆粒球活性化の際に炎症性物質によって誘発される酸化爆発を検出して比色定量できるように可視化される。
【００７４】
ＰＭＮ´ｓは適切な方法を用いて静脈血（ｖｅｎｕｓ  ｂｌｏｏｄ）から分離する。１０％のウシ胎児血清を含むアールス塩溶液（Ｅａｒｌ´ｓ  ｓａｌｔ  ｓｏｌｕｔｉｏｎ）中にＰＭＮ´ｓをｍｌ当たり１×１０6 個の細胞という細胞濃度で懸濁させる。この細胞懸濁液１００μｌを、ミクロタイタープレートのくぼみの中の、テストを受けるサンプルからなる１３ｍｍの円板に接触させる。３７℃で３０分後に、くぼみの中のサンプルをリン酸緩衝生理食塩水（ＰＢＳ）で３回洗浄し、次にニトロブルーテトラゾリウム１００μｌをくぼみに加える。接着性細胞をＮＢＴ溶液と共に３７℃で少なくとも１時間培養する。その後、細胞をホルムアルデヒドを用いて固定し、洗浄し、光検鏡で検査する。活性化された顆粒球は青く見える。ポリメチルメタクリレート対照と正の対照（正の対照としての、ホルボルエステル（ｐｈｏｒｂｏｌ  ｅｓｔｅｒ）で処理したポリメチルメタリリレート）と比較して顆粒球の数を決定する。
【００７５】
マクロファージの接着
このプロトコルは、テスト物表面に対するマクロファージの接着を測定する  （生物適合性に関するもう一つの有効な手段）。本プロトコルは、新規な物質と共に一晩培養を行うことを必要とし、また、プラスチック表面に接着するマクロファージの知られた傾向を利用するものである。
【００７６】
静脈血（ｖｅｎｕｓ  ｂｌｏｏｄ）から単核細胞を分離するために適切な精製段階を行う。血清を含まないマクロファージ培地（商業的に入手可能）中に、ｍｌ当たり１０6 の細胞を含む濃度で細胞を懸濁させる。テストを受ける材料から成る、１３ｍｍ直径の円板を収容しているミクロタイタープレートのくぼみに培地２００μｌを加える。これらのプレートを３７℃で一晩放置し、その後、円板を新しいプレートに移し、ホルムアルデヒドで固定し、Ｄａｋｏ抗−マクロファージ抗体−ビオチン（ｂｉｏｔｉｎ）配合体で染める前に、円板を３回洗浄する。その後、色原体として３−アミノ−９−エチル−カルバゾール（ＡＥＣ）と共にアビジン（ａｖｉｄｉｎ）−ペルオキシダーゼ複合体（ｃｏｎｊｕｇａｔｅ）を含むシグマ高強度迅速染色キット（Ｓｉｇｍａ  ｈｉｇｈ  ｉｎｔｅｎｓｉｔｙ  ｒａｐｉｄ  ｓｔａｉｎ  ｋｉｔ）を用いて接着した抗体を可視化する。光検鏡を用いてマクロファージの数を決定し、この数を対照と比較する。
【００７７】
ウサギの水晶体上皮細胞の接着
ＡＧＯ４６７７、すなわち死を免れないウサギの水晶体上皮細胞初代株をＮａｔｉｏｎａｌ  Ｉｎｓｔｉｔｕｔｅ  ｏｆ  Ａｇｉｎｇ（ＮＩＡ）ｒｅｐｏｓｉｔｏｒｙ（Ｃａｍｂｄｅｎ，ＮＪ，ＵＳＡ）から入手した。これらの細胞は正常な濃度の２倍の非必須アミノ酸（Ｇｉｂｃｏ）と１０％（ｖ／ｖ）の牛胎児血清（５％ＣＯ2 中３７℃でｃｍ2 当たり６０００個の細胞密度）とを伴うイーグル倍地［ＭＥＭ］中で培養したものである。これらの細胞は、保存条件下で融合性になる機会は一度も与えられず、常習的にトリプシンで分散させて濾過された。成熟したウサギの水晶体細胞１００個を材料からなる円板上に薄くかぶせた後７２時間でＡＴＰ抽出によりＡＧＯ４６７７の接着を評価した。無菌で浸透圧の低いリーシス（ｌｙｓｉｓ）緩衝液（０．０１Ｍトリス−酢酸エステル、ｐＨ８、２ｍＭＥＤＴＡ）１００μｌを用いてそれぞれの円板を培養してＡＴＰを遊離させた。次にＡＴＰ発光測定法に指定された市販の評価用緩衝液（０．１Ｍトリス−酢酸エステル、ｐＨ８、２ｍＭＥＤＴＡ）を用いてＡＴＰ溶液を１：１に希釈し、各サンプル中のＡＴＰの量を、市販のキット（ＢｉｏＯｒｂｉｔ−Ｗａｋｋａｃ，Ｔｕｒｋｕ  Ｆｉｎｌａｎｄ）と９６ウエルプレート発光計（Ａｍｅｒｌｉｔｅ、Ａｍｅｒｓｈａｍ）を用いて、測定した。
【００７８】
角膜の内皮細胞接触テスト
このテスト方法は、眼内レンズの効用を高率に識別する評価法である。このテストは、テストを受ける材料を所定期間ウシの角膜内皮（ＢＣＥ）細胞の融合性単一層と接触させることと、この単一層に対する損傷を定量的に評価することを包含する。
【００７９】
無菌の組織培養皿中でのＢＣＥ細胞の融合性単一層は、牛胎児血清、新しく生まれた子牛の血清、ペニシリン及びストレプトマイシンを含むｄｕｌｂｅｃｃｏの変形イーグル培地［ｄｕｌｂｅｃｃｏ´ｓ  ｍｏｄｉｆｉｅｄ  ｅａｇｌｅｓ  ｍｅｄｉｕｍ］（ＤＭＥＭ）の存在下で培養することによって得られる。接着していない細胞を除去するために単一層をすすぐ。テストサンプル（キセロゲル）からなる無菌の、１３ｍｍの円板を無菌のＰＢＳで１０回すすいで円板を水和させる。次にこの水和した円板をＢＣＥ単一層の表面上に配置し、円板の頂部におもりを置いて接触を確実にする［“平均的損傷”（“Ａｖ  Ｄａｍａｇｅ”）テスト及びハママツの像処理装置（Ｈａｍａ  ＩＰ）テスト（表７参照）では２ｇのおもりを用い、一方“細胞損傷”（“ｃｅｌｌ  ｄａｍａｇｅ”）の結果については比較的軽いおもりを用いた。］。所定期間（３．５分）後に円板を取り除き、新しい培地を加え、回復させるために細胞を１５分間培養する。次に倒立光顕微鏡下で細胞を観察し、０（完全な破壊）から１０（最小の損傷）までの数値で表した基準に従って損傷を定量的に評価する。結果においては、数値を平均的損傷［Ａｖ（ｅｒａｇｅ）Ｄａｍａｇｅ］として表す。細胞を固定し、ハリス  ヘマトキシリン溶液（Ｈａｒｒｉｓ  ｈｅｍａｔｏｘｙｌｉｎ  ｓｏｌｕｔｉｏｎ）で染色して細胞を分析し、アーガス５０ソフトウエア（Ａｒｇｕｓ  ５０  ｓｏｆｔｗａｒｅ）及びハママツ像処理装置［Ｈａｍａｍａｔｓｕ  ｉｍａｇｅ  ｐｒｏｃｅｓｓｏｒ（Ｈａｍａ  ＩＰ）］で細胞を観察する。量的な測定結果は、平均の百分率損傷によって表す（実施例番号６）。
【００８０】
実施例１
ＰＥＴで内張りをすると共に、ＰＴＦＥスペーサーで分離した２枚のガラス板の間で、アゾイソブチロニトリル及び２０重量％のエタノールを用いて一般的な重合方法で重合を行って膜を形成した。これらの実験において、希釈単量体、メタクリル酸ラウリル又はメタクリル酸フルオロエチルを含ませることの効果を調査した。水中で十分に膨潤したポリマーのＲＩ（屈折率）、ＥＷＣ（平衡水接触）及び７００ｎｍと４８０ｎｍにおける可視光の透過に関するテスト結果を得たときの単量体とそれらの割合を表１に示す。
【００８１】
【表１】
0004938929.tif 000013
【００８２】
【表２】
0004938929.tif 000014
【００８３】
【表３】
0004938929.tif 000015
【００８４】
結果はＨＥＭＡ−ＰＣ（２−メタクリルオキシエチル−２´−トリメチルアンモニウムエチルホスフェート内部塩）を含む単量体から高屈折率で光学的に透明な材料を作り得ることを示している。これらの材料は、ペンダント両性イオン基を含まない比較材料と比較して、改良された生体適合性を持っていると期待される。ＨＥＭＡ−ＰＣが同じ重量比の場合、脂肪族希釈剤単量体でメタクリル酸ベンジルを置き換える水準を次第に増やすとＲＩ（屈折率）の減少に帰着し、メタクリル酸ラウリル又はメタクリル酸フルオロエチルによるそのような置き換えから類似の変化が起こる。架橋剤全体の水準の増加に対応して、ＲＩが増加すると同時にＥＷＣが減少する。コポリマーは、三量体よりも可視光に関して優れた透過率を示すと思われる。ＨＥＭＡ−ＰＣの水準を低下させると、ＥＷＣが低下すると共にＲＩが増加することになる。
【００８５】
実施例２
さらに、両性イオン単量体と芳香族基含有単量体の相対量を変化させたときのＥＷＣ、ＲＩ及び透過、並びに機械的性質及び生体適合性に対する影響を調査するために、一般的な方法を用いて膜を形成するための重合を行った。この実験では、上述のフィブリノゲン吸着テストを用いて生体適合性を決定した。対照は９８モル％のメタクリル酸ベンジル及びそれぞれ１モル％のＥＧＤＭＡ及びＢＡＤＭＡ架橋剤から成る重合体である。単量体組成を表２に示す。結果を表３に示す。結果は、アクリル酸ベンジルの代わりにメタクリル酸ラウリルを含む単量体から形成した材料の歪みが減少することを示している。実施例２．１〜２．５の結果は、ＰＣ基を有する重合体が優れた機械的特性並びに光学的特性を伴って形成し得、また、これらの重合体はフィブリノゲン吸着の低下によって判断されるように優れた生体適合性を有していることを示す。
【００８６】
【表４】
0004938929.tif 000016
【００８７】
【表５】
0004938929.tif 000017
【００８８】
実施例３
ボタン用型内での重合
本実施例並びに後続の実施例では、架橋剤の種類、開始剤の水準及び溶媒の水準を変えた場合の光学的特性と機械的特性に対する影響を調べる。
【００８９】
表５に示すモル比率の単量体を通常の方法で重合した。すべての重合は１５モル％のＨＥＭＡ−ＰＣを含有しており、架橋剤の量を考慮した後の残量はアクリル酸ベンジル（ＢＡ）であった。変体ボタン（ｖａｒｉａｎｔ  ｂｕｔｔｏｎｓ）のＥＦ（膨張係数）、水和時の光学的透明性、ＥＷＣ及び硬度を表５に示す。
【００９０】
【表６】
0004938929.tif 000018
【００９１】
【表７】
0004938929.tif 000019
【００９２】
実施例４
実施例３で製造した幾つかのボタンの薄片を機械的試験にかけ、表６に示す結果を得た。
【００９３】
【表８】
0004938929.tif 000020
【００９４】
実施例３及び４に関する論議
架橋剤
標準的処方ＨＥＭＡ−ＰＣ：ＢＡ：ＥＧＤＭＡ：ＢＡＤＭＡ  １５：８３：１：１をただ１つの架橋剤すなわち２モル％のＥＧＤＭＡ又は２モル％のＢＡＤＭＡを使用することに変更した。２％のＢＡＤＭＡを用いる製造は、相分離のために白色の柔らかいボタンを生じ失敗した。重合体からのＥＧＤＭＡの完全な除去は、透明性を失う結果になるように思われるので、好ましくない。
【００９５】
ＢＡＤＭＡの水準を２モル％から０モル％に減少させ、架橋剤の水準全体を２モル％に維持するようにＥＧＤＭＡのレベルを増加させると、高い膨張係数、高い水含有量、従って低い機械的特性を示すボタンを生じる。この傾向は表５及び６に明白に示されている。ＢＡＤＭＡを犠牲にしてＥＧＤＭＡの水準を増加させると、ＢＡＤＭＡの疎水性のために水含有量が増加する。
【００９６】
溶媒水準の低下
一般的な方法において、単量体を相互に混和性にするために２０重量％の溶媒を処方中に組み入れた。エタノールの水準を混和可能な最低の水準の丁度上である１５重量％まで低下させることの影響を試験するために実施例３．８を行った。このことで、旋盤にかける前にボタンから溶媒を除去するのに必要な時間が減少するであろう。表５から、水和したボタンが僅かに不透明なことが示された。
【００９７】
実施例５
実施例３．６で製造した、いくつかのボタンを旋盤で切断して平行な単曲線のデザインで０．２５ｍｍの厚みのレンズにした。水和前のこのレンズは、ポリメチルメタクリレートと同等なすばらしい品質を示した。これらのレンズを水和させ機械的試験にかけた。水和したレンズをテストすると、このレンズはモジュラス：１．５０８±０．１２５ＭＰａ、応力：２．２８２±０．４４２ＭＰａ及び歪み１０２．９３±１５．３０％を示した。
【００９８】
これらのレンズの機械的特性は、同じ処方のボタン薄片よりも優れている。これらの差異はテストサンプルの寸法（厚み１．５０ｍｍの薄片に比べてレンズは厚み０．２５ｍｍである。）上の違いに原因するといってよい。
【００９９】
実施例６
さらに、表７に示す単量体混合物を用いて膜の重合を行った。すべての実施例について、開始剤の水準は０．２５モル％のＡＩＢＮであるのに対して、架橋剤として１モル％のＥＧＤＭＡ及びＢＡＤＭＡが含まれていた。用いる芳香族基含有コモノマーはそれぞれの場合ＢＡであり、そのコモノマーは、重合混合物中の残りのモノマーを補った。２０重量％のエタノール（全重合混合物基準）を溶媒として使用した。ＨＥＭＡ−ＰＣの水準はこの表に指定したと同じであった。膜から切断した円板を生物学的評価にかけた。フィブリノゲン吸着、フィブロブラスト吸着評価、細菌接着評価、マクロファージ吸着評価、顆粒球活性化評価、牛角膜内皮接触テストの結果を表７に示す。結果は、高いＲＩの材料（実施例１及び２を見よ）は生体に適合することを示している。実施例２と組み合わせた場合、これらの結果は、生体適合性のある材料は、異なる適用並びにレンズ設計に適切な機械特性の領域を伴って製造され得ることを示している。
【０１００】
実施例７
旋盤で切断した、実施例３．９の組成をもつレンズを、眼内レンズ（ＩＯＬ´ｓ）を丸めた形状で挿入する通常の装置を用いて、ウサギに移植する生体内実験を行った。結果は上首尾であった。
【０１０１】
レンズはそれぞれ円形で、眼の中では約−１２Ｄの屈折力を示した。レンズの一つのタイプは９ｍｍの直径と０．６ｍｍの中心部厚みを有するのに対して、他方のレンズは７ｍｍの直径と０．２ｍｍの中心部厚みをもっていた。
【０１０２】
実施例８
実施例３．６の処方のものを製造したけれども、本実施例ではＡＩＢＮの代わりに光開始剤として１（重量）％のダラキュア１１７３［Ｄａｒａｃｕｒｅ  １１７３（ＣＩＢＡ  ＧＥＩＧＹ）と、３０重量％のエタノールを用いた。ポリメチルペンテン（ＴＰＸ、Ｇｏｏｄｆｅｌｌｏｗｓ）から機械加工して得た、円形のレンズ用型の中に処方したものを分取して入れる。型を密閉し、紫外放射に１時間かける（中間領域の紫外線）。硬化したレンズを取り出し、エタノールで抽出し、次に水で抽出する。得られたレンズは透明で、１．４８の屈折率を示した。（比較的軽いおもりを用いる）ＢＣＥ評価において、これらのレンズの性能は機械加工したレンズの性能と殆ど同等であった（対照１０及び旋盤加工したもの９．５に対して８の平均評点）。
【０１０３】
【表９】
0004938929.tif 000021